БЕСХРОМАТНЫЕ КЕРАМИЧЕСКИЕ КОМПОЗИЦИИ ДЛЯ НАНЕСЕНИЯ ПОКРЫТИЙ

1. Композиции водных суспензий для получения многослойной системы покрытия на субстрате, содержащие
суспензию подложки, которая содержит:
связующее вещество, содержащее водный раствор допированного литием силиката калия, причем связующее вещество характеризуется отсутствием хрома; и
порошок алюминия или алюминиевого сплава, включенный в связующее вещество, причем порошок алюминия или алюминиевого сплава и связующее вещество содержатся в виде однокомпонентной композиции;
причем порошок алюминия или алюминиевого сплава имеет распределение частиц по размерам, отличающееся тем, что 50-й процентиль распределения частиц по размерам имеет диаметр от около 4 до 7 мкм, а 90-й процентиль распределения частиц по размерам имеет диаметр около 11,5–15,5 мкм или менее; и
4
суспензию верхнего покрытия, причем указанная суспензия верхнего покрытия содержит водный раствор связующего вещества на основе фосфата алюминия, имеющего молярное соотношение Al : PO более чем около 1 : 3.
4
2. Композиции водных суспензий для получения многослойной системы покрытия по п. 1, в которых указанная суспензия верхнего покрытия имеет молярное соотношение Al : PO в диапазоне от около 1 : 2,2 до около 1 : 2,8.
4
3. Композиции водных суспензий для получения многослойной системы покрытия по п. 1, в которых указанная суспензия верхнего покрытия имеет молярное соотношение Al : PO в диапазоне от около 1 : 2,4 до около 1 : 2,7.
4. Композиции водных суспензий для получения многослойной системы покрытия по п. 1, в которых указанное связующее вещество на основе фосфата алюминия содержит дигидрофосфат алюминия.
5. Композиции водных суспензий для получения многослойной системы покрытия по п. 1, в которых указанная суспензия верхнего покрытия дополнительно содержит частицы оксида металла.
6. Композиции водных суспензий для получения многослойной системы покрытия по п. 1, в которых указанная суспензия подложки содержит допированный литием силикат калия и порошок алюминия или алюминиевого сплава в весовом соотношении силиката и порошка алюминия или алюминиевого сплава от около 0,18 : 1 до 0,46 : 1.
7. Композиции водных суспензий для получения многослойной системы покрытия по п. 1, в которых указанная суспензия подложки содержит порошок алюминия или алюминиевого сплава в диапазоне около 35–45 массовых процентов (% масс.) от общей массы суспензии и соотношение силиката и алюминия составляет от около 0,22 : 1 до 0,37 : 1 по массе.
8. Композиции водных суспензий для получения многослойной системы покрытия на субстрате, содержащие
суспензию подложки, которая содержит
связующее вещество, содержащее водный раствор допированного литием силиката калия, причем связующее вещество характеризуется отсутствием хрома; и порошок алюминия или алюминиевого сплава, включенный в связующее вещество, причем порошок алюминия или алюминиевого сплава и связующее вещество содержатся в виде однокомпонентной композиции;
2
2
2
2
причем допированный литием силикат калия содержит калий и литий в соотношении от около 3 : 1 до 20 : 1 по массе в виде KO : LiO и причем дополнительно соотношение силиката и калия находится в диапазоне от около 2 : 1 до 3 : 1 по массе в виде SiO : KO; и
4
суспензию верхнего покрытия , причем указанная суспензия верхнего покрытия содержит водный раствор связующего вещества на основе фосфата алюминия, имеющего молярное соотношение Al : PO более чем около 1 : 3.
4
9. Композиции водных суспензий для получения многослойной системы покрытия по п. 8, в которых указанная суспензия верхнего покрытия имеет молярное соотношение Al : PO в диапазоне от около 1 : 2,2 до около 1 : 2,8.
4
10. Композиции водных суспензий для получения многослойной системы покрытия по п. 8, в которых указанная суспензия верхнего покрытия имеет молярное соотношение Al : PO в диапазоне от около 1 : 2,4 до около 1 : 2,7.
11. Композиции водных суспензий для получения многослойной системы покрытия по п. 8, в которых указанное связующее вещество на основе фосфата алюминия содержит дигидрофосфат алюминия.
12. Композиция водных суспензий для получения многослойного покрытия по п. 8, в которой указанная суспензия верхнего покрытия дополнительно содержит частицы оксида металла.
13. Композиции водных суспензий для получения многослойной системы покрытия по п. 8, в которых указанная суспензия подложки содержит допированный литием силикат калия и порошок алюминия или алюминиевого сплава в весовом соотношении силиката и порошка алюминия или алюминиевого сплава от около 0,18 : 1 до 0,46 : 1.
14. Композиция многослойного покрытия для субстрата, содержащая
подложку, содержащую
керамическую основу, не содержащую хрома, причем указанная основа образована силикатным связующим веществом и множеством частиц алюминиевого порошка, внедренных в указанную основу;
причем указанное силикатное связующее вещество представляет собой допированный литием силикат калия;
причем порошок алюминия имеет распределение частиц по размерам, отличающееся тем, что 50-й процентиль распределения частиц по размерам имеет диаметр от около 4 до 7 мкм, а 90-й процентиль распределения частиц по размерам имеет диаметр около 11,5–15,5 мкм или менее; и
4
верхнее покрытие, содержащее основу, образованную путем отверждения связующего вещества на основе фосфата алюминия, имеющего молярное соотношение Al : PO более чем около 1 : 3.
15. Композиция многослойного покрытия по п. 14, в которой указанное верхнее покрытие дополнительно содержит частицы оксида металла, встроенные в основу.